(57)【要約】      （修正有）【課題】アルミニウム合金並みの常温成形性を発揮する汎用マグネシウム合金板材及びその製造方法を提供する。【解決手段】予め押出し加工を施した汎用マグネシウム合金（Ｍｇ−Ａｌ−Ｚｎ−Ｍｎ系合金）を、所定の試料表面温度（４９０〜５６６℃）に加熱した上で、圧延を行い、特に、押出し方向とは異なる角度で行う圧延を１パス以上行い、その後に、焼鈍を行うことにより易成形性マグネシウム合金板材を作製する。本手法により作製された板材は、アルミニウム合金なみの常温成形性（エリクセン値で８．０以上、好ましくは８．８以上）を示し、優れた面内異方性（圧延方向と引張り方向が０°の条件で得られる０．２％耐力と、圧延方向と引張り方向が９０°の条件で得られる０．２％耐力の差が３０ＭＰａ未満）を示す。【選択図】図２
2011184726.tif 000002
【特許請求の範囲】
【請求項１】
予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向とは異なる角度で、総圧延率１５％以上の熱間圧延を１パス以上行い、熱間圧延後に、焼鈍を行うことを特徴とする、易成形性マグネシウム合金板材の製造方法。
【請求項２】
Ｍｇ合金の試料表面を、４９０〜５６６℃まで加熱し、押出し方向に対して垂直方向に、総圧延率１５％以上の熱間圧延を１パス以上行う、請求項１に記載の易成形性マグネシウム合金板材の製造方法。
【請求項３】
焼鈍前に、圧延板の試料表面温度を３００℃未満に設定し、総圧延率５０％未満の範囲で仕上げ圧延を行う、請求項１又は２に記載の易成形性マグネシウム合金板材の製造方法。
【請求項４】
予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向と同じ方向に、総圧延率１５％以上の熱間圧延を１パス以上行い、その後、圧延板の試料表面温度を３００℃未満に設定し、押出し方向と異なる角度で、総圧延率５０％未満の範囲で仕上げ圧延を行い、さらに、焼鈍を行うことを特徴とする、易成形性マグネシウム合金板材の製造方法。
【請求項５】
Ｍｇ合金の試料表面温度を、４９０〜５６６℃まで加熱し、押出し方向と同じ方向に、総圧延率１５％以上の熱間圧延を１パス以上行い、その後、圧延板の試料表面温度を３００℃未満に設定し、押出し方向に対して垂直方向に、総圧延率５０％未満の範囲で仕上げ圧延を行う、請求項４に記載の易成形性マグネシウム合金板材の製造方法。
【請求項６】
質量％で、Ａｌ：２．５〜７．２％、Ｚｎ：０超〜２．０％以下、Ｍｎ：０超〜１．０％以下、残部がＭｇ及び不可避不純物からなるＭｇ合金圧延材であり、エリクセン値が、少なくとも８．０以上であり、面内異方性の指標値である、圧延方向と引張り方向が０°の条件で得られる０．２％耐力と、圧延方向と引張り方向が９０°の条件で得られる０．２％耐力の差が、３０ＭＰａ以下であることを特徴とする易成形性マグネシウム合金板材。
【請求項７】
エリクセン値が、少なくとも８．８以上である、請求項６に記載の易成形性マグネシウム合金板材。
【請求項８】
請求項６から７のいずれかに記載の易成形性マグネシウム合金板材の成形体からなることを特徴とするマグネシウム合金製プレス成形体。
【請求項９】
請求項８に記載のマグネシウム合金製プレス成形体からなることを特徴とするマグネシウム合金製部材。
【発明の詳細な説明】
【技術分野】
【０００１】
本発明は、易成形性マグネシウム合金の製造方法、易成形性マグネシウム合金プレス成形体及び易成形性マグネシウム合金部材に関するものであり、さらに詳しくは、予め押出し加工を施した汎用マグネシウム合金（Ｍｇ−Ａｌ−Ｚｎ−Ｍｎ系合金）を、所定の試料表面温度（４９０〜５６６℃）に加熱した上で、圧延を行い、該圧延工程において、押出し方向とは異なる角度で圧延を１パス以上行い、その後に、焼鈍を行うことで、常温（３０℃）で、アルミニウム合金（５０００系もしくは６０００系相当）に匹敵する成形性を付与し、さらに、板材の面内異方性を改善した、マグネシウム合金板材、その製造方法、そのプレス成形体及びその部材に関するものである。本発明は、宇宙・航空材料・電子機器材料、自動車部材等、幅広い分野で利用することが可能なマグネシウム合金製部材及び筐体に関する新技術・新製品を提供するものである。
【背景技術】
【０００２】
マグネシウムは、実用構造金属材料中、最も低密度（＝１．７ｇ／ｃｍ３）であり、金属材料特有の易リサイクル性を有し、資源も豊富に存在することから、次世代の構造用軽量材料として注目されている。
【０００３】
塑性加工プロセス、特に、板材のプレス成形は、高い歩留まりを保持しつつ、精密成形品・大型成形品を作製するための重要な手段であり、さらに、成形と同時に高強度・高靭性化を図ることができることから、需要拡大の有効な手段と言える。マグネシウム合金製板材から、プレス成形により成形体を作製できる場合、薄肉、かつ高比強度な成形体を安価なプロセスで作製することができ、家電製品筐体等、多くの需要が予測できる。
【０００４】
金属の塑性変形の基本となる転位の運動性は、すべり面間隔／原子間距離の比に影響されることが知られている。したがって、最密六方晶であるマグネシウム合金の場合、ａ軸長さとｃ軸長さの比（ｃ／ａ比）が大きく（ｃ／ａ＝１．６２３６）、底面すべりと非底面すべりでは、転位の運動性に大きな違いが生じる。
【０００５】
そのため、マグネシウム合金の非底面すべりの臨界分解せん断応力（ＣＲＳＳ）は、常温において、他のすべり系と比較して非常に大きく、常温成形性は、必然的に低い。さらに、マグネシウム合金板材には、（０００２）面が板面に対して平行に配向する集合組織が形成されるため、塑性変形時の板厚方向の歪みが期待できず、そのことが、常温成形性を低める一因となっている。
【０００６】
現在、幅広い分野で利用されているアルミニウム合金の常温成形性（エリクセン値）は、上記のマグネシウム合金よりも高く、５０００系合金であると８．３（５０８３−Ｏ材）、６０００系合金であると９．２（６０６１−Ｔ４材）、１０００系合金であると１１．０（１１００−Ｏ材）である（非特許文献１）。一方、商用マグネシウム合金の常温成形性（エリクセン値）は、せいぜい２．０〜５．０である（非特許文献２）。
【０００７】
したがって、マグネシウム合金に関しても、今後、マグネシウム合金板材の著しい需要を見込むためには、アルミニウム合金板材に相当する常温成形性（常温でのエリクセン値が少なくとも８．０以上）を付与することが必要であり、当技術分野においては、優れた易成形性を有する新しいマグネシウム合金板材の製造技術及びその製品を開発することが強く要請されている。
【０００８】
成形性に乏しいマグネシウム合金を、常温でプレス成形する手法としては、集合組織を制御したマグネシウム合金板材を利用することが挙げられる。近年、本発明者らは、規定量の軽希土類元素、Ｚｎ、Ｍｎ、Ｚｒを添加したマグネシウム合金もしくは、規定量のＣａ、Ｚｎ、Ａｌ、Ｍｎ、Ｚｒを添加したマグネシウム合金を、特定の条件で熱間・温間圧延し、特定の条件で焼鈍すると、板材の（０００２）面集合組織に、板幅方向（ＴＤ方向）に約３５度傾いた極が現れ、成形性が著しく改善する（エリクセン値８．０以上）ことを発見した（手法１：特許文献１）。
【０００９】
本手法を利用すると、アルミニウム合金並の常温成形性を有するマグネシウム合金板材を作製することができ、デジタルカメラ・ノートパソコン・ＰＤＡ等の家電製品プレス成形体にマグネシウム合金を積極的に適用することが可能である。一方、本合金を作製するためには、軽希土類元素等の高価な元素を利用する必要があり、商用マグネシウム合金（Ｍｇ−Ａｌ−Ｚｎ−Ｍｎ系合金）と比較すると、製品コストは高くなる。
【００１０】
また、本手法により得られる圧延材の（０００２）面集合組織は、ＴＤ方向に約３５°傾いた極を有するため、ＴＤ方向には変形し易いが、圧延方向（ＲＤ方向）には相対的に変形しにくい。それゆえに、成形性や機械的特性の異方性を解消することが、実用化に向けた課題となっている。
【００１１】
汎用マグネシウム合金（Ｍｇ−Ａｌ−Ｚｎ−Ｍｎ系合金）の常温成形性をアルミニウム合金並みに高めるための手段として、繰り返し曲げ加工を行う手法、短時間で高温に昇温した後に圧延する手法、高温で圧延を行った後に仕上げ圧延を行う手法等が提案されている。しかし、いずれの手法も、成形性は改善するが、試料に面内異方性が存在し、成形性、機械的特性に無視できない異方性が生じることが問題となっている。
【００１２】
すなわち、マグネシウム合金の集合組織を改質する手法として、マグネシウム合金板材に繰り返し曲げ加工を施す手法が提案されている。本手法は、汎用マグネシウム合金（Ｍｇ−Ａｌ−Ｚｎ−Ｍｎ系合金）に適用することができ、汎用マグネシウム合金の常温成形性をアルミニウム合金並（エリクセン値：６．５以上）に高めることができる（手法２：特許文献２）。しかし、本手法により作製された圧延材の（０００２）面集合組織には、ＲＤ方向に約４５°傾いた極が現れるため、ＲＤ方向には変形し易いが、ＴＤ方向には変形しにくい。それゆえに、上記手法１と同様、成形性や機械的特性の異方性を解消することが、実用化に向けた課題となっている。
【００１３】
近年、本発明者らは、マグネシウム合金の集合組織を改質する他の手法として、汎用マグネシウム合金（Ｍｇ−Ａｌ−Ｚｎ−Ｍｎ系合金）を、所定の試料温度（４９０℃〜５６６℃）まで短時間（好ましくは５分未満）で昇温し、圧延率５％以上、好ましくは５〜５０％の範囲で熱間圧延を行い、圧延後に、焼鈍を行う手法を開発した（手法３：特許文献３）。
【００１４】
また、近年、本発明者らは、汎用マグネシウム合金に対し、固相線温度より５０℃低い温度から固相線温度までの温度範囲に加熱した試料を一回又は複数回で圧延し、その後、温間（１５０℃〜３００℃）で、仕上げ圧延を実施し、圧延後に、焼鈍を行う手法を開発した（手法４：特許文献４）。上記手法により作製される圧延材の（０００２）面集合組織は、公知のマグネシウム合金とほぼ同じであり、上記の手法１、２と比較すると、成形性や機械的特性の異方性は少ない。
【００１５】
一方、公知のマグネシウム合金圧延材の（０００２）面集合組織にも異方性は存在し、ＴＤ方向もしくはＲＤ方向に（０００２）面が傾斜した集合組織を示す。それゆえに、公知のマグネシウム合金板材の成形性や機械的特性にも異方性は存在し、その異方性を解消することが課題となっている。先行技術として、ＡＺ３１マグネシウム合金板をクロス圧延することにより、ＲＤ方向からＴＤ方向へ集積が広がる傾向を示すことが報告されている（特許文献５）。
【００１６】
近年、本発明者らは、汎用マグネシウム合金（Ｍｇ−Ａｌ−Ｚｎ−Ｍｎ系合金）に、微量（０．０１〜０．５質量％）のカルシウムを添加した合金を、所定の試料表面温度（４５０℃〜５６６℃）まで昇温し、圧延率５％以上の範囲で熱間圧延を行い、圧延後に、焼鈍を行うことにより作製する手法を開発した（手法５：特許文献６）。本手法により作製された板材は、アルミニウム合金なみの常温成形性（エリクセン値で少なくとも７．０以上）を示し、優れた面内異方性を示す。
【００１７】
上記手法５は、微量のカルシウムを添加した汎用マグネシウム合金を高温で圧延することにより、優れた成形性と面内異方性を同時に発現することに成功したものである。しかし、市場に出回るマグネシウム合金インゴットの殆どは、カルシウムを含有しないマグネシウム合金（Ｍｇ−Ａｌ−Ｚｎ−Ｍｎ系合金）であり、上記手法５を実施するためには、新合金のマテリアルフローの構築（インゴット供給システムの構築、リサイクルシステムの構築）、周辺技術の開発（表面処理技術の開発、接合技術の開発）が必要である。それゆえに、当技術分野においては、市場に出回る汎用マグネシウム合金（Ｍｇ−Ａｌ−Ｚｎ−Ｍｎ系合金）の成形性と面内異方性を同時に改善する技術の開発が強く望まれている。
【先行技術文献】
【特許文献】
【００１８】
【特許文献１】特願２００８−２９２８４８号
【特許文献２】特開２００５−２９８８８５号公報
【特許文献３】特願２００９−１１４０３８号
【特許文献４】特願２００９−０４７４０３号
【特許文献５】特開２００４−０１０９５９号公報
【特許文献６】特願２０１０−０４４７９５号
【非特許文献】
【００１９】
【非特許文献１】アルミニウムハンドブック（第４版），軽金属協会編（軽金属協会発行，東京，１９８９），ｐ．９８
【非特許文献２】Ｙ．Ｃｈｉｎｏ，Ｈ．Ｉｗａｓａｋｉ  ａｎｄ  Ｍ．Ｍａｂｕｃｈｉ：Ｍａｔｅｒ．Ｓｃｉ．Ｅｎｇ．Ａ，Ｖｏｌ．４６６（２００７），ｐ．９０
【発明の概要】
【発明が解決しようとする課題】
【００２０】
このような状況の中で、本発明者らは、上記従来技術に鑑みて、成形性や機械的特性に著しい異方性を生じさせずに、汎用マグネシウム合金（Ｍｇ−Ａｌ−Ｚｎ−Ｍｎ系合金）に、アルミニウム合金並みの常温成形性（エリクセン値で８．０以上）と優れた面内異方性を付与することを目標として鋭意研究を重ねた結果、予め押出し加工を施した汎用マグネシウム合金（Ｍｇ−Ａｌ−Ｚｎ−Ｍｎ系合金）を、所定の試料表面温度（４９０〜５６６℃）に加熱した上で、圧延を行い、特に、押出し方向とは異なる角度で、１パス以上の圧延を行い、その後に、焼鈍を行うことにより、アルミニウム合金並みの常温成形性を有し、かつ異方性の少ない汎用マグネシウム合金圧延材を作製することに成功し、本発明を完成するに至った。
【００２１】
本発明は、汎用マグネシウム合金（Ｍｇ−Ａｌ−Ｚｎ−Ｍｎ系合金）を利用して、優れた常温成形性と面内異方性を同時に示す板材を作製するための手法を提供することを目的とするものである。また、本発明は、公知のマグネシウム合金圧延材よりも優れた成形性と面内異方性を有するマグネシウム合金板材を提供することを目的とするものである。また、本発明は、該マグネシウム合金板材を成形して、複雑形状を有するマグネシウム合金製プレス成形体及びマグネシウム合金製部材を常温で作製する製造方法を提供することを目的とするものである。さらに、本発明は、上記手法により作製されたマグネシウム合金板材、マグネシウム合金製プレス成形体及びマグネシウム合金製部材を提供することを目的とするものである。
【課題を解決するための手段】
【００２２】
上記技術課題を解決するための本発明は、以下の技術的手段から構成される。
（１）予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向とは異なる角度で、総圧延率１５％以上の熱間圧延を１パス以上行い、熱間圧延後に、焼鈍を行うことを特徴とする、易成形性マグネシウム合金板材の製造方法。
（２）Ｍｇ合金の試料表面を、４９０〜５６６℃まで加熱し、押出し方向に対して垂直方向に、総圧延率１５％以上の熱間圧延を１パス以上行う、前記（１）に記載の易成形性マグネシウム合金板材の製造方法。
（３）焼鈍前に、圧延板の試料表面温度を３００℃未満に設定し、総圧延率５０％未満の範囲で仕上げ圧延を行う、前記（１）又は（２）に記載の易成形性マグネシウム合金板材の製造方法。
（４）予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向と同じ方向に、総圧延率１５％以上の熱間圧延を１パス以上行い、その後、圧延板の試料表面温度を３００℃未満に設定し、押出し方向と異なる角度で、総圧延率５０％未満の範囲で仕上げ圧延を行い、さらに、焼鈍を行うことを特徴とする、易成形性マグネシウム合金板材の製造方法。
（５）Ｍｇ合金の試料表面温度を、４９０〜５６６℃まで加熱し、押出し方向と同じ方向に、総圧延率１５％以上の熱間圧延を１パス以上行い、その後、圧延板の試料表面温度を３００℃未満に設定し、押出し方向に対して垂直方向に、総圧延率５０％未満の範囲で仕上げ圧延を行う、前記（４）に記載の易成形性マグネシウム合金板材の製造方法。
（６）質量％で、Ａｌ：２．５〜７．２％、Ｚｎ：０超〜２．０％以下、Ｍｎ：０超〜１．０％以下、残部がＭｇ及び不可避不純物からなるＭｇ合金圧延材であり、エリクセン値が、少なくとも８．０以上であり、面内異方性の指標値である、圧延方向と引張り方向が０°の条件で得られる０．２％耐力と、圧延方向と引張り方向が９０°の条件で得られる０．２％耐力の差が、３０ＭＰａ以下であることを特徴とする易成形性マグネシウム合金板材。
（７）エリクセン値が、少なくとも８．８以上である、前記（６）に記載の易成形性マグネシウム合金板材。
（８）前記（６）から（７）のいずれかに記載の易成形性マグネシウム合金板材の成形体からなることを特徴とするマグネシウム合金製プレス成形体。
（９）請求項８に記載のマグネシウム合金製プレス成形体からなることを特徴とするマグネシウム合金製部材。
【００２３】
次に、本発明についてさらに詳細に説明する。
本発明は、予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向とは異なる角度、好ましくは、押出し方向に対して垂直方向で、総圧延率１５％以上の熱間圧延を１パス以上行い、熱間圧延後に、焼鈍を行うことを特徴とするものである。
【００２４】
また、本発明は、予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面を、４９０〜５６６℃まで加熱し、押出し方向とは異なる角度、好ましくは、押出し方向に対して垂直方向で、総圧延率１５％以上の熱間圧延を１パス以上行い、圧延終了前に、圧延板の試料表面温度を３００℃未満に設定し、総圧延率５０％未満の範囲で仕上げ圧延を行い、圧延後に、焼鈍を行うことを特徴とするものである。
【００２５】
また、本発明は、予め押出し加工を施した、質量％で、Ａｌ：２．５〜７．２％、Ｚｎ：０超〜２．０％以下、Ｍｎ：０超〜１．０％以下、残部がＭｇ及び不可避不純物からなるＭｇ合金の試料表面温度を、４９０〜５６６℃まで加熱し、押出し方向と同じ方向に、総圧延率１５％以上の熱間圧延を１パス以上行い、その後、圧延板の試料表面温度を３００℃未満に設定し、押出し方向とは異なる角度、好ましくは、押出し方向に対して垂直方向で、総圧延率５０％未満の範囲で仕上げ圧延を行い、圧延後に、焼鈍を行うことを特徴とするものである。
【００２６】
また、本発明は、質量％で、Ａｌ：２．５〜７．２％、Ｚｎ：０超〜２．０％以下、Ｍｎ：０超〜１．０％以下、残部がＭｇ及び不可避不純物からなるＭｇ合金圧延材であり、エリクセン値が少なくとも８．０以上、好ましくは８．８以上であり、面内異方性の指標値、すなわち圧延方向と引張り方向が０°の条件で得られる０．２％耐力と、圧延方向と引張り方向が９０°の条件で得られる０．２％耐力の差が、３０ＭＰａ以下を示す板材である。
【００２７】
さらに、本発明は、上記製造方法で作製した易成形性マグネシウム合金板材の成形体であって、上記のエリクセン値と上記の面内異方性を示す、マグネシウム合金製プレス成形体、及び該マグネシウム合金製プレス成形体からなるマグネシウム合金部材の点に特徴を有するものである。
【００２８】
本発明者らは、以前の研究において、汎用マグネシウム合金（Ｍｇ−Ａｌ−Ｚｎ−Ｍｎ系合金）のプレス成形体を、常温（３０℃）で作製するための手段として、当該マグネシウム合金を、所定の試料温度（４９０℃〜５６６℃）まで、短時間、好ましくは５分未満で昇温し、圧延率５％以上の熱間圧延を行い、圧延後に、焼鈍を行う手法を開発した（手法３）。
【００２９】
また、本発明者らは、以前の研究において、汎用マグネシウム合金に対し、固相線温度より５０℃低い温度から固相線温度までの温度範囲に加熱した試料を一回又は複数回で圧延し、その後、温間、すなわち１５０℃〜３００℃で、仕上げ圧延を実施し、圧延後に、焼鈍を行う手法を開発した（手法４）。この手法の原理の一つは、試料表面温度を４９０℃以上に設定して、柱面＜ａ＞すべりや錐面＜ｃ＋ａ＞すべり（非底面すべり）の活動を活発化し、圧延中に（０００２）面集合組織の形成を促進する｛１０−１２｝＜１０−１１＞双晶の活動を抑制することにある。
【００３０】
この手法により作製された圧延材の（０００２）面集合組織は、公知のマグネシウム合金とほぼ同じ形状を示すが、公知のマグネシウム合金よりも著しく低い極密度を示す。それゆえに、高い冷間成形性が発現する。なお、公知のマグネシウム合金圧延材の（０００２）面集合組織にも異方性は存在し、ＴＤ方向もしくはＲＤ方向に（０００２）面が傾斜した集合組織を示す。それゆえに、公知のマグネシウム合金にも成形性や機械的特性に異方性が存在し、その異方性を解消することが課題となっている。
【００３１】
さらに、近年、本発明者らは、汎用マグネシウム合金（Ｍｇ−Ａｌ−Ｚｎ−Ｍｎ系合金）に、微量（０．０１〜０．５質量％）のカルシウムを添加した合金を、所定の試料表面温度（４５０℃〜５６６℃）まで昇温し、圧延率５％以上の範囲で熱間圧延を行い、圧延後に、焼鈍を行う手法を開発した（手法５）。
【００３２】
この手法により作製された圧延材の（０００２）面集合組織は、公知のマグネシウム合金の（０００２）面集合組織と比較して、同心円上の極の分布を示し、さらに、公知のマグネシウム合金の（０００２）面集合組織よりも著しく低い極密度を示す。この手法の原理の一つは、汎用マグネシウム合金に微量のカルシウムを添加することにより、柱面＜ａ＞すべりや錐面＜ｃ＋ａ＞すべり（非底面すべり）の活動を活発化することにある。一方、本発明のマグネシウム合金は、汎用マグネシウム合金と組成が異なるため、新たなマテリアルフローや周辺技術の構築が必要であることが課題となっている。
【００３３】
そこで、本発明者らは、加工プロセスの制御により、汎用マグネシウム合金（Ｍｇ−Ａｌ−Ｚｎ−Ｍｎ系合金）に、高い常温成形性と優れた面内異方性を同時に付与することを目標に掲げ、詳細かつ系統的な実験を試みた結果、予め押出し加工を施した汎用マグネシウム合金を、所定の試料表面温度（４９０〜５６６℃）に加熱した上で圧延を行い、特に、押出し方向とは異なる角度で行う圧延を１パス以上実施し、その後に、焼鈍を行うと、その集合組織が改質され、優れた常温成形性と面内異方性が同時に発現することを見出した。
【００３４】
ここで、後記する実施例で利用するＭｇ−３．０質量％Ａｌ−１．０質量％Ｚｎ−０．５質量％Ｍｎ合金押出し材（ＡＺ３１合金押出し材）の（０００２）面集合組織を図１に示す。図１に示す通り、押出し加工に供した汎用マグネシウム合金（ＡＺ３１合金）は、（０００２）面が押出し方向に対して平行に揃い、ＴＤ方向に（０００２）面の極が分布する集合組織を示す。
【００３５】
次に、後記する実施例で説明する、ＡＺ３１合金押出し材を圧延した試料の（０００２）面集合組織とエリクセン試験結果を図２に示す。図２［比較例１］は、ＡＺ３１合金を、試料表面温度２２５℃で、押出し方向に対して平行に、厚み５ｍｍから１ｍｍまで４パスで圧延し、熱処理（３５０℃、１時間）に供した試料の結果である。圧延後の（０００２）面集合組織には、押出し材の（圧延前の）集合組織の影響が残存し、ＴＤ方向に極の分布が確認できる。
【００３６】
図２［比較例２］は、ＡＺ３１合金を、試料表面温度５５０℃で、押出し方向に対して平行に、厚み５ｍｍから１．５ｍｍまで３パスで圧延し、次に、試料表面温度２２５℃で、１．５ｍｍから１ｍｍまで１パスで、押出し方向に対して平行に圧延し、最後に熱処理（３５０℃、１時間）に供した試料の結果である。５５０℃の高温で圧延を実施することにより、（０００２）面集合組織の形成は抑制され、極密度は、著しく低い値を示す。結果として、比較例２は、比較例１と比較して、著しく高い常温成形性（エリクセン値：９．１）を示す。
【００３７】
一方、押出し方向と同じ方向の圧延を実施した場合、高温で圧延を行っても、押出し材の（圧延前の）集合組織の影響は残存し、ＴＤ方向への極の分布を有する集合組織を示す。ＴＤ方向への（０００２）面の極の分布を有する圧延材は、ＴＤ方向に変形し易く、ＲＤ方向に変形しにくくなり、機械的特性の異方性及び面内異方性が発現する。
【００３８】
図２［実施例１］は、試料表面温度５５０℃で、押出し方向に対して垂直に、厚み５ｍｍから１．５ｍｍまで３パスで圧延し、次に、試料表面温度２２５℃で、押出し方向に対して垂直に、厚み１．５ｍｍから１ｍｍまで１パスで圧延し、最後に熱処理（３５０℃、１時間）に供した試料の結果である。実施例１で作製したＡＺ３１合金の（０００２）面集合組織は、比較例２と同様に、比較例１よりも著しく低い極密度を示す。
【００３９】
一方、比較例２と比較して、ＲＤ方向に拡張した極の分布を示し、相対的に同心円状の極密度分布を示す。比較例１よりも著しく低い極密度と、比較例１や比較例２よりも相対的に同心円状の極密度分布を示す実施例１の試料は、優れた常温成形性（エリクセン値：９．７）と優れた面内異方性を示す。
【００４０】
試料表面温度４９０〜５６６℃で、熱間圧延を実施すると、焼鈍後の（０００２）面集合組織の極密度が著しく低い値を取るのは、当該温度域まで試料を加熱すると、柱面＜ａ＞すべりや錐面＜ｃ＋ａ＞すべり（非底面すべり）が活動し易くなり、非底面すべりの活発化により、圧延中の（０００２）面集合組織の形成を促進する｛１０−１２｝＜１０−１１＞双晶の活動が抑制されるからである（手法３）。
【００４１】
また、押出し方向と熱間圧延の方向を異なる方向（好ましくは９０°）に設定すると、押出し加工の際に形成される（０００２）面集合組織と、加工の際に形成される（０００２）面集合組織が相殺され、集合組織形成が抑制され、かつ同心円状の底面集合組織が形成される。
【００４２】
本発明者らは、以上の研究開発から得られた知見より、予め押出し加工を施した、汎用マグネシウム合金（Ｍｇ−Ａｌ―Ｚｎ−Ｍｎ系合金）を、所定の試料表面温度（４９０〜５６６℃）に加熱した上で、圧延を行い、特に、押出し方向とは異なる角度で行う圧延を１パス以上行い、その後に、焼鈍を行うことにより、優れた常温成形性と、優れた面内異方性を示す易成形性マグネシウム合金板材を創製することに成功した。
【００４３】
本発明のマグネシウム合金板材の成分及び作製条件の限定理由を説明する。本発明の製造方法に適用されるマグネシウム合金は、重量％で、Ａｌ：２．５〜７．２％、Ｚｎ：０超〜２．０％以下、Ｍｎ：０超〜１．０％以下を含有し、残部がＭｇ及び不可避不純物からなる成分組成を有するものである。
【００４４】
Ａｌの含有量は、十分な鋳造性と固溶強化を図るために、２．５〜７．２％の範囲内で添加されていることが好ましい。なお、Ａｌの添加量が７．２％を超えると、熱間加工性が低下する。また、Ａｌの添加量が２．５％未満では、十分な固溶強化が図れない。
【００４５】
Ｚｎの含有量は、２．０％以下の範囲内で添加されてもよい。Ｚｎは、Ａｌと同様に、鋳造性と強度等の機械的性質の向上に寄与するものであるが、Ｚｎの添加量が２．０％を超えると、鋳造性が低下する。
【００４６】
Ｍｎの含有量は、１．０％以下の範囲内で添加されることが好ましい。Ｍｇ−Ａｌ−Ｚｎ系合金にＭｎを添加すると、Ａｌ−Ｍｎ系の金属間化合物が粒内・粒界に析出し、熱間圧延時の異状粒成長を抑制する役割を果たす。一方、Ｍｎ添加量が１．０％を超えると、金属間化合物が粗大化するので、過度の添加は避けるべきである。
【００４７】
押出し加工の際に形成される底面集合組織と、圧延加工の際に形成される底面集合組織を相殺し、底面集合組織の形成を抑制するためには、押出し方向とは異なる角度で圧延を実施することが好ましい。好適には、押出し方向に対して垂直方向に圧延を実施すると、効果的に底面集合組織の形成を相殺することができる。
【００４８】
熱間圧延に際しては、柱面＜ａ＞すべりや錐面＜ｃ＋ａ＞すべりが十分活動する、４９０℃以上に試料表面温度を加熱する必要がある。一方、試料表面温度を固相線温度（５６６℃）以上に加熱すると、試料が溶解するため、試料表面温度は、５６６℃未満と設定すべきである。
【００４９】
試料に目的の集合組織を造りこむためには、熱間圧延中に十分な塑性変形を板材に付与する必要がある。具体的には、少なくとも熱間圧延の全圧延率を、１５％以上に設定する必要がある。
【００５０】
圧延前に、試料を４９０℃以上に長時間加熱すると、結晶粒が異常粒成長し、圧延後の結晶粒は粗大化する。粗大な結晶粒を有するマグネシウム合金の強度は低く、延性は劣化する。それゆえに、試料加熱時間は、短ければ短い方がよい。好適には、試料加熱時間は、５分未満とすべきである。一方、試料時間加熱時間を比較的長く（５〜１５分）設定しても、最後に、温間（試料温度３００℃未満）で、仕上げ圧延を行えば、仕上げ圧延の効果により、結晶粒を微細化することができる。それゆえに、試料加熱時間に合わせて、温間仕上げ圧延を実施するかどうかを決めればよい。
【００５１】
圧延の最終段階で仕上げ圧延を行う場合は、仕上げ圧延のみ押出し方向と圧延方向を垂直に設定することも可能である。すなわち、表面温度４９０〜５６６℃まで試料を加熱し、押出し方向と平行に総圧延率１５％以上の熱間圧延を１パス以上行い、最後に、試料温度３００℃未満の仕上げ圧延（総圧下率５０％未満）を、押出し方向に対して垂直に実施すると、押出しの際に形成された（０００２）面集合組織の形成と、仕上げ圧延の際に形成される（０００２）面集合組織の形成が相殺され、同心円状の（０００２）面集合組織が得られ、優れた常温成形性と優れた面内異方性が発現する。
【００５２】
なお、圧延の最終段階で、仕上げ圧延を行わない場合は、圧延中に試料を高温に晒す機会を極力減らすことが必要である。たとえば、所定の厚みまで、比較的低い試料表面温度（４００℃未満）で圧延を行い、最後の圧延のみ、試料を短時間で高温に加熱して、圧延を行うと、試料を高温に晒す機会を減らすことができ、結晶粒の異常粒成長を極少化できる。
【００５３】
熱間圧延後の試料内部には、高密度の転位が蓄積されているため、板材の常温成形を行う前に熱処理（完全焼き鈍し）を行うことが望ましい。具体的には、３００〜４５０℃において、１０分以上の熱処理に供した後に、プレス成形に供することが望ましい。
【００５４】
上記、発明要素を駆使して作製されたマグネシウム合金板材は、常温（３０℃）で、アルミニウム合金に相当する成形性（エリクセン値で８．０以上、好ましくは８．８以上）を示す。ここでは、マグネシウム合金板材の成形性を表す指標として、エリクセン値を採用した。エリクセン試験は、ＪＩＳ  Ｂ７７２９及びＪＩＳ  Ｚ２２７４に準ずる試験を指す。なお、得られる試験片サイズの都合上、本実施例は、φ５０ｍｍもしくはφ６０ｍｍのブランクを利用した。
【００５５】
上記、発明要素を駆使して作製されたマグネシウム合金板材は、優れた常温成形性と優れた面内異方性を示す。ここでは、面内異方性を示す指標値として引張り試験により得られる０．２％耐力に注目した。具体的には、圧延方向と引張り方向が０°の条件で得られる０．２％耐力と圧延方向と引張り方向が９０°の条件で得られる０．２％耐力の差が３０ＭＰａ以下であることを指標値とした。
【発明の効果】
【００５６】
本発明により、次のような効果が奏される。
（１）予め押出し加工を施した汎用マグネシウム合金（Ｍｇ−Ａｌ−Ｚｎ−Ｍｎ系合金）を、所定の試料表面温度（４９０〜５６６℃）に加熱した上で圧延を行い、特に、圧延工程において、押出し方向とは異なる角度で行う圧延を１パス以上行い、その後に、焼鈍を行うことにより、優れた常温成形性と面内異方性を有するマグネシウム合金板材を作製することができる。
（２）得られた板材は、優れた常温成形性（エリクセン値８．０以上、好ましくは８．８以上）を示し、さらに、優れた面内異方性（圧延方向と引張り方向が０°の条件で得られる０．２％耐力と圧延方向と、引張り方向が９０°の条件で得られる０．２％耐力の差が３０ＭＰａ以下）を示すマグネシウム合金板材を作製することが可能であり、幅広い用途に適用可能なマグネシウム合金板材を提供することができる。
（３）本発明を利用すると、既存の圧延装置を利用して、優れた常温成形性と面内異方性を示す汎用マグネシウム合金板材を作製することが可能であり、低コストで板材を作製することができる。
（４）上記マグネシウム合金板材を常温成形することにより、マグネシウム合金製プレス成形体を作製し、提供することができる。
（５）上記マグネシウム合金製プレス成形体からなる筐体等のマグネシウム合金製部材を作製し、提供することができる。
【図面の簡単な説明】
【００５７】
【図１】実施例において利用したマグネシウム合金押出し材の（０００２）面集合組織を示したものであり、（０００２）面が押出し方向に対して平行に揃い、ＴＤ方向（板幅方向）に（０００２）面の極が分布する集合組織を示す。
【図２】実施例において利用したマグネシウム合金圧延材の（０００２）面集合組織とエリクセン試験の結果を示したものであり、［比較例１］、［比較例２］、［実施例１］は、比較例１、比較例２、実施例１で作製した試料の（０００２）面集合組織とエリクセン試験結果を示す。
【発明を実施するための形態】
【００５８】
次に、本発明を実施例に基づいて具体的に説明するが、本発明は、これらの実施例によって何ら限定されるものではない。
【００５９】
実施例１〜３
予め押出し加工を実施したＡＺ３１合金（Ｍｇ−３．０質量％Ａｌ−１．０質量％Ｚｎ−０．５質量％Ｍｎ）を供試材とした。圧延前の試料形状は、８０×１１０×５．０ｍｍ３（比較例１〜２及び実施例１〜３）もしくは、５０×６０×５．０ｍｍ３（実施例４）である。供試材の（０００２）面集合組織を図１に示す。図１に示す通り、押出し加工に供した汎用マグネシウム合金（ＡＺ３１合金）は、（０００２）面が押出し方向に対して平行に揃い、ＴＤ方向に（０００２）面の極が分布する集合組織を示す。
【００６０】
比較例１〜２及び実施例１〜３の試料の圧延条件をまとめて表１に示す。予め、２２５〜５５０℃に保持したマッフル炉を利用して、試料表面の加熱を実施した。マッフル炉の温度は、目標とする試料表面温度と同じである。マッフル炉に試料を投入後、熱電対により計測する試料表面温度が所定値に到達した時点で、試料を、マッフル炉から取り出し、すかさず、熱間圧延に供した。
【００６１】
いずれの圧延パスも、試料加熱時間は、約１０分である。圧延時の１パス当たりの圧延率は、３３％とし、所定の厚みまで熱間圧延を実施した。比較例１及び比較例２は、押出し方向と圧延方向は、常に同じ向きとした。実施例１は、試料温度５５０℃で、押出し方向と垂直方向の圧延を３パス実施し、試料温度２２５℃で、押出し方向と垂直方向に圧延を１パス実施した。
【００６２】
実施例２は、試料温度５５０℃で、押出し方向と同じ向きの圧延を２パス実施し、次に、試料温度５５０℃で、押出し方向と垂直方向の圧延を１パス実施し、最後に、試料温度２２５℃で、押出し方向と垂直方向に圧延を１パス実施した。実施例３は、試料温度５５０℃で、押出し方向と同じ向きの圧延を３パス実施し、次に、試料温度２２５℃で、押出し方向と垂直方向に圧延を１パス実施した。いずれの試料も、圧延後に、３５０℃、６０分の条件で焼鈍を行った。
【００６３】
実施例４の試料の圧延条件を表１の下部に示す。予め４８０℃もしくは５４５℃に保持したマッフル炉を利用して、試料表面の加熱を実施した。マッフル炉の温度は、目標とする試料表面温度よりも２０〜３０℃高く設定した。マッフル炉に試料を投入後、熱電対により計測する試料表面温度が所定値に到達した時点で、試料を、マッフル炉から取り出し、すかさず、熱間圧延に供した。
【００６４】
いずれの圧延パスも、試料加熱時間は、５分未満である。圧延時の１パス当たりの圧延率は、２０％とし、全てのパスにおいて、押出し方向に対して垂直方向に熱間圧延を実施した。具体的には、厚み５．０ｍｍから１．５ｍｍまでの５パスは、試料温度４５０℃（炉温度４８０℃）に達した時点で、圧延を実施し、厚み１．５ｍｍから１．０ｍｍまでの２パスは、試料温度５２５℃（炉温度５４５℃）で、圧延を実施した。圧延後に、３５０℃、９０分の条件で焼鈍を行った。
【００６５】
【表１】
2011184726.tif 000003
【００６６】
作製したマグネシウム合金板材の常温成形性を評価するために、エリクセン試験を実施した。エリクセン試験は、ＪＩＳ  Ｂ７７２９及びＪＩＳ  Ｚ２２４７に準拠する。なお、ブランク形状は、板材形状の都合上、比較例１〜２及び実施例１〜３では、φ５０ｍｍのブランクを利用した。実施例４では、φ６０ｍｍのブランクを利用した。いずれも、試料の厚みは１．０ｍｍである。金型（試料）温度は、３０℃とし、成形速度は、５ｍｍ／ｍｉｎとし、しわ押さえ力は、１０ｋＮとした。潤滑剤には、グラファイトグリスを利用した。
【００６７】
作製したマグネシウム合金板材の常温における面内異方性を評価するために、常温引張り試験を実施した。圧延方向と引張り方向の角度が０°と９０°となる引張り試験片を、圧延材から切り出した。比較例１〜２及び実施例１〜３では、平行部長さ１２ｍｍ、平行部幅３．５ｍｍ、平行部厚み１．０ｍｍの試験片を、圧延材より作製し、クロスヘッドスピード２．０ｍｍ／ｍｉｎで、引張り試験を実施した。
【００６８】
実施例４では、平行部長さ１０ｍｍ、平行部幅５ｍｍ、平行部厚み１．０ｍｍの試験片を、圧延材より作製し、クロスヘッドスピード１．０ｍｍ／ｍｉｎで、引張り試験を実施した。引張り試験により得られた０．２％耐力を測定し、その差を読み取った。各試料のエリクセン値及び０．２％耐力の値を表２にまとめて示す。
【００６９】
【表２】
2011184726.tif 000004
【００７０】
比較例１は、試料温度２２５℃で、いずれの圧延も、押出し方向と平行に実施した結果である。エリクセン値は、８．０未満であり、面内異方性の指標値も、３０ＭＰａ以上となった。比較例２は、試料温度５５０℃で、押出し方向と平行に３パス圧延を行い、最後に、試料温度２２５℃で、押出し方向と平行に１パス圧延を行った結果である。エリクセン値８．０以上の優れた常温成形性を示したが、面内異方性の指標値は、３０ＭＰａ以上であった。
【００７１】
実施例１は、試料温度５５０℃で、押出し方向と垂直方向の圧延を３パス実施し、試料温度２２５℃で、押出し方向と垂直方向に圧延を１パス実施した結果である。押出し方向に対して垂直方向に熱間圧延を行うことにより、優れた常温成形性（エリクセン値：９．７）と優れた面内異方性（０．２％耐力の差：２２ＭＰａ）が発現した。
【００７２】
実施例２は、試料温度５５０℃で、押出し方向と同じ向きの圧延を２パス実施し、次に、試料温度５５０℃で、押出し方向と垂直方向の圧延を１パス実施し、最後に、試料温度２２５℃で、押出し方向と垂直方向に圧延を１パス実施した結果である。押出し方向と垂直方向に圧延を行う回数を減らしても、総圧下率が１５％以上であれば、優れた常温成形性（エリクセン値：９．６）と優れた面内異方性（０．２％耐力の差：２０ＭＰａ）が発現することが確認された。
【００７３】
実施例３は、試料温度５５０℃で、押出し方向と同じ向きの圧延を３パス実施し、次に、試料温度２２５℃で、押出し方向と垂直方向の圧延を１パス実施した結果である。押出し方向と圧延方向の角度が異なる圧延が、最後の仕上げ圧延だけであっても、優れた常温成形性（エリクセン値：９．１）と優れた面内異方性（０．２％耐力の差：２５ＭＰａ）が発現することが確認された。
【００７４】
実施例４は、厚み５．０ｍｍから１．５ｍｍまでの圧延は、試料温度４５０℃で、実施し、厚み１．５ｍｍから１．０ｍｍまでの圧延は、試料温度５２５℃で、実施した結果である。圧延方向は、押出し方向に対して垂直方向である。試料を短時間で昇温して、所定の総圧下率の熱間圧延を実施すると、温間仕上げ圧延を行わなくても、優れた常温成形性（エリクセン値：８．８）と優れた面内異方性（０．２％耐力の差：９ＭＰａ）が発現することが確認された。
【産業上の利用可能性】
【００７５】
以上詳述したように、本発明は、アルミニウム合金並みの常温成形性を発揮する汎用マグネシウム合金板材及びその製造方法に係るものであり、本発明により、予め押出し加工を施した汎用マグネシウム合金（Ｍｇ−Ａｌ−Ｚｎ−Ｍｎ系合金）を、所定の試料表面温度（４９０〜５６６℃）に加熱した上で、圧延を行い、特に、押出し方向とは異なる角度で行う圧延を１パス以上行い、その後に、焼鈍を行うことにより易成形性マグネシウム合金板材を作製することができる。作製された板材は、アルミニウム合金なみの常温成形性を示し、優れた面内異方性を示す。本発明を利用すると、アルミニウム合金に匹敵する成形性と、優れた面内異方性を有するマグネシウム合金板材を低コストで作製することが可能であり、異方性と成形性を同時に改善したマグネシウム合金板材を作製することができる。本発明は、デジタルカメラ・ノートパソコン・ＰＤＡ等、主に家電製品のプレス成形体を中心として積極的に適用することが可能である易成形性マグネシウム合金板材及びその製造方法を提供するものとして有用である。
【図１】
2011184726.tif 000005
【図２】
2011184726.tif 000006